본 발명 의 제 2 양태 의 제조 방법 에 의해 얻 어 진 합지 가 본 발명 의 제 1 양태 의 유리판 용 합지 의 특성 에 합치 하 는지 여부 는 예 를 들 면 , 동일 한 로트 의 목재 펄프 를 사용 하 여 당해 제조 방법 에 의해 얻 어 진 합지 의 일부 를 샘플 로 하 여 실리콘 추출 가능 한 유기 용제 중 에서 추출 공정 에 부여 하 고 , 추출 된 실리콘 의 양 을 정량 하 고 , 또한 , 당해 샘플 의 합지 의 양면 에 실리콘 과 친화성 을 갖 는 한편 으로 합지 와 친화성 이 없 는 ( 전형 적 으로 는 소수 성인 ) 착색제 또는 발색제 를 도포 하 여 , 각 표면 상 의 착색 영역 또는 발색 영역 을 측정 하 거나 , 혹은 , 당해 합지 의 양면 에 합지 와 친화성 을 갖 는 한편 으로 실리콘 과 친화성 이 없 는 착색제 또는 발색제 를 도포 하 고 , 각 표면 상 의 비 착색 영역 또는 비 발색 영역 을 측정 함 으로써 결정 할 수 있 다 . 그리고 , 상기 샘플 의 실리콘 의 함유량 이 0 . 5 ppm 이하 이 며 , 또한 한 쪽 표면 상 의 직경 30 ㎛ 이상 의 실리콘 함유 불연속 영역 수 와 다른 한쪽 표면 상 의 직경 30 ㎛ 이상 의 실리콘 함유 불연속 영역 수 의 차이 가 5 개 / 1000 ㎡ 이내 인 경우 에 상기 로트 의 목재 펄프 로부터 조제 된 합지 의 전부 에 대해 본 발명 의 제 1 양태 의 유리판 용 합지 라고 인정 할 수 있 다 .